(57)【要約】【課題】  アクリルアミドを含有したアクリル系繊維に比較的低温でヒドラジン処理を行なうことにより架橋構造を導入し、このようなアクリル系吸湿性繊維をパイル布帛に用いることで、最終的に天然毛皮に近いしっとりとした触感・風合いを有するパイル布帛を得ようとするものである。【解決手段】  アクリルアミドを１．０〜１０重量％含有するアクリル系共重合体からなる紡糸原液を湿式紡糸してなるアクリル系繊維に、６５〜９５℃のヒドラジン処理により架橋構造を導入し、次いで弱塩基を用いて加水分解することにより得られる飽和吸湿率が８重量％以上であることを特徴とするアクリル系吸湿性繊維。【選択図】    なし【特許請求の範囲】
【請求項１】
アクリルアミドを１．０〜１５重量％含有するアクリル系共重合体からなる紡糸原液を湿式紡糸してなるアクリル系繊維に、６５〜９５℃のヒドラジン処理により架橋構造を導入し、次いで弱塩基を用いて加水分解することにより得られる飽和吸湿率が８重量％以上であることを特徴とするアクリル系吸湿性繊維
【請求項２】
アクリルアミドを１．０〜１０重量％含有するアクリル系共重合体からなる紡糸原液を湿式紡糸してなるアクリル系繊維に、６５〜９５℃のヒドラジン水溶液処理により架橋構造を導入し、次いで炭酸ナトリウムを用いて加水分解することにより得られることを特徴とする請求項１記載のアクリル系吸湿性繊維
【請求項３】
前記アクリル系共重合体が、アクリロニトリル３５〜９８重量％、スルホン酸基含有モノマー０〜５．０重量％および他のモノマー２〜６５重量％からなる重合体（Ｉ）６０〜９５重量部、ならびに、アクリロニトリル０〜８０重量％、アクリルアミド５〜４０重量％ならびにハロゲンを含有しない他のモノマー０〜７０重量％を含有する重合体（ＩＩ）５〜４０重量部からなり、重合体（Ｉ）と重合体（ＩＩ）との合計量が１００重量部である紡糸原液を用いてなる請求項１または２記載のアクリル系吸湿性繊維
【請求項４】
重合体（Ｉ）の他のモノマーが塩化ビニル及び／又は塩化ビニリデンである請求項３記載のアクリル系吸湿性繊維
【請求項５】
請求項１〜４いずれかに記載のアクリル系吸湿性繊維の製造法
【発明の詳細な説明】
【技術分野】
【０００１】
本発明は、パイル布帛に用いた場合において、しっとりとした天然毛皮並みの触感を有するアクリル系吸湿性繊維及びその製造法に関するものである。
【背景技術】
【０００２】
アクリル系繊維は最も汎用されている合成繊維の１種であり、獣毛に似た触感・風合いからニット分野をはじめ、ボア、ハイパイルなどの立毛布帛分野で広く使用されている。近年、これらのアクリル系繊維を用いることで、立毛布帛の触感・風合いをより天然毛皮に近づける要望が高まってきている。天然毛皮は１０重量％程度の水分を有しているといわれており、これが天然毛皮のしっとりとした触感・風合いに起因していると考えられている。一方、通常のアクリル系繊維の吸湿率は１〜２重量％程度と、天然毛皮及び綿などの天然繊維と比較し低いものである。
【０００３】
このようなアクリル系繊維の吸湿率を向上させる技術としては、アクリル系繊維へのヒドラジンによる架橋構造の導入が（特許文献１）等により提案されている。また、（特許文献２）、（特許文献３）では、吸湿・放湿性付与のために、ヒドラジン架橋処理後の繊維中に残存するニトリル基をカルボキシル基又はカルボキシル基の金属塩に変換することによって架橋アクリル系吸湿繊維を得る技術が提案されている。これらの架橋アクリル系吸湿性繊維は２０℃、６５％ＲＨでの飽和吸湿率が２５〜５０重量％と非常に高い吸湿性能を示すことがわかっている。これは、高吸湿性を備え且つ吸湿後の膨潤性を抑えるため、アクリロニトリルのニトリル基をヒドラジンにより架橋し、さらに、アルカリ金属水酸化物により加水分解するものであるが、この過程での反応条件が過酷であり、その結果、元来の繊維強度を著しく低下させるため、通常のアクリル系繊維を出発原料繊維に使用した場合、得られる吸湿繊維の強度が著しく低下する。よって、カーディング工程において、スライバー切れが発生しやすく、実際、カーディングでの安定生産が困難であるといった問題が発生している。
【０００４】
これに対し、（特許文献４）ではヒドラジンによる架橋構造の導入後の加水分解処理を炭酸ナトリウムで実施することで水膨潤度及び強度低下を抑えたカーディング等の加工性に優れた架橋アクリル系吸湿繊維を提供している。
【０００５】
さらに、（特許文献５）では反応染料で染色が可能なこれら吸放湿性繊維の製造技術が示され、染色が必要とされる分野にも好適に用いられることで、これら吸放湿性繊維は用途が限定されることなく使用できる旨の報告がされている。
【０００６】
また、（特許文献６）ではアクリル系繊維に対し、ヒドラジン架橋処理、さらに、酸処理、アルカリ処理及びカルボキシル基の塩型への置換技術を用い吸放湿性能だけでなく吸湿発熱量、抗菌性、難燃性、白度等を改善した技術が示されている。
【０００７】
一方で、（特許文献７）ではアクリル繊維のニトリル基をアミノ化処理してなる酸及び／又はアルデヒド吸着性繊維に関する技術が開示されている。
【０００８】
しかし、これらアクリル系吸湿性繊維を得る過程でのヒドラジンによる架橋反応はいずれもヒドラジン処理温度が９６℃以上の温度でなければ架橋反応が進行しない。さらに、このような熱履歴を受けたアクリル系吸湿性繊維をパイル布帛に用いた場合、パイル布帛作成の過程でのポリッシング工程におけるクリンプ除去性が著しく低下し、最終的に、触感・風合いの悪いものとなってしまう傾向がある。
【０００９】
また、アクリロニトリルの共重合成分として塩化ビニルなどのハロゲン含有ビニルモノマーを比較的多く有するものでは、従来のヒドラジン処理では架橋反応が進行しにくく満足のいく吸湿率を有する繊維を得ることが困難であった。
【特許文献１】特開昭５０−１８５７３号公報
【特許文献２】特開平５−１３２８５８号公報
【特許文献３】特開平９−５９８７２号公報
【特許文献４】特開平１１−８１１３０号公報
【特許文献５】特開２００３−２７８０７９号公報
【特許文献６】特開平９−１５８０４０号公報
【特許文献７】特開２０００−６４１７５号公報
【発明の開示】
【発明が解決しようとする課題】
【００１０】
アクリルアミドを含有したアクリル系繊維に比較的低温でヒドラジン処理を行なうことにより架橋構造を導入し、このようなアクリル系吸湿性繊維をパイル布帛に用いることで、最終的に天然毛皮に近いしっとりとした触感・風合いを有するパイル布帛を得ようとするものである。
【課題を解決するための手段】
【００１１】
アクリルアミドを１．０〜１５重量％含有するアクリル系共重合体からなる紡糸原液を湿式紡糸してなるアクリル系繊維に、６５〜９５℃のヒドラジン処理により架橋構造を導入し、次いで炭酸ナトリウムを用いて加水分解することにより得られる飽和吸湿率が８重量％以上であることを特徴とするアクリル系吸湿性繊維に関する。
【００１２】
本発明におけるアクリル系繊維を形成するアクリル系共重合体は、アクリロニトリルを３５〜９８重量％、スルホン酸基含有モノマー０〜５．０重量％および他のモノマー２〜６５重量％からなる重合体（Ｉ）６０〜９５重量部、ならびに、アクリロニトリル０〜８０重量％、アクリルアミド５〜４０重量％ならびにハロゲンを含有しない他のモノマー０〜７０重量％を含有する重合体（ＩＩ）５〜４０重量部からなり、重合体（Ｉ）と重合体（ＩＩ）との合計量が１００重量部であることが好ましい。
【００１３】
さらには、重合体（Ｉ）の他のモノマーが塩化ビニル及び／又は塩化ビニリデンであることが好ましい。
【００１４】
また、本発明は、上記アクリル系吸湿性繊維の製造法に関する。
【発明の効果】
【００１５】
パイル布帛に本発明のアクリル系吸湿性繊維を用いることで、天然毛皮に近いしっとりとした触感・風合いを有する立毛布帛を得ることが可能となる。
【発明を実施するための最良の形態】
【００１６】
本発明は、アクリルアミドを１．０〜１５重量％含有するアクリル系共重合体からなる紡糸原液を湿式紡糸してなるアクリル系繊維に、６５〜９５℃のヒドラジン処理により架橋構造を導入し、次いで炭酸ナトリウムを用いて加水分解することにより得られる飽和吸湿率が８重量％以上であることを特徴とするアクリル系吸湿性繊維である。
【００１７】
本発明におけるアクリル系共重合体は、アクリルアミドが１〜１５重量％、さらには、２〜１０重量％含有されていることが好ましく、アクリルアミドが１重量％未満であるとヒドラジンによる十分な架橋構造が導入されず、その後に加水分解処理を行なっても満足する飽和吸湿率を有した繊維を得ることが困難であり、一方、１５重量部を超えると、紡糸時の吸水による相分離が激しくなり繊維構造がポーラスとなってしまい、結果、繊維強度の弱いものとなってしまう傾向がある。
【００１８】
また、架橋構造導入に必要とされるヒドラジン処理の温度は、６５〜９５℃、さらには７０〜９０℃がより好ましく、６５℃未満の温度でヒドラジン処理を行なった場合、架橋反応が十分に進行せず、一方、９５℃を超えた温度でヒドラジン処理を実施することは、通常一般的に実施されている製法ではあるが、このように製造された吸湿性繊維をパイル布帛に用いた場合、処理熱による繊維へのダメージ及びポリッシング時のクリンプ除去性が困難になることから触感・風合いの悪いものとなってしまい好ましくない。
【００１９】
ヒドラジン処理に用いられるヒドラジンは水溶液で使用され、水溶液濃度を２．０〜１５重量％に調整したものを使用することが好ましく、より好ましくは、３．０〜１０重量％である。水溶液濃度が２．０重量％未満であると本報では通常よりも低温で処理することからヒドラジン処理時の窒素含有率の増加が不十分であり十分な架橋構造が導入されず、その後、加水分解処理を行なっても満足する飽和吸湿率を有した繊維を得ることが出来ず、一方、１５重量％以上の場合は、窒素含有率の増加が大きすぎ、最終的にカーディング工程を満足する繊維強度を有するアクリル系吸湿性繊維を得ることが困難である。この時の処理時間については、１〜６時間の範囲で処理する方法が、安全性、取扱い性の面から望ましい。また、使用するヒドラジンは、水和ヒドラジン、硫酸ヒドラジン、塩酸ヒドラジン、硫酸ヒドラジン、臭素酸ヒドラジン等が例示されるが、特に制限はない。
【００２０】
ヒドラジン処理により架橋処理を行なった繊維は、次いで、弱塩基による加水分解処理を行い、残存ニトリル基の一部をカルボキシル基又はアミドに変性する。
【００２１】
好ましい弱塩基 の例としては、炭酸 アルカリ金属（例えば、炭酸 ナトリウム、炭酸 カリウム等）、炭酸 アルカリ土類金属（例えば、炭酸 マグネシウム、炭酸 カルシウム等）、重炭酸 アルカリ金属（例えば、重炭酸 ナトリウム、重炭酸 カリウム等）、酢酸アルカリ金属（例えば、酢酸ナトリウム、酢酸カリウム等）、クエン酸アルカリ金属（例えば、クエン酸ナトリウム等）、クエン酸アルカリ土類金属（例えば、クエン酸マグネシウム、クエン酸カルシウム等）、燐酸アルカリ土類金属（例えば、燐酸マグネシウム、燐酸カルシウム等）、燐酸水素アルカリ金属（例えば、燐酸水素二ナトリウム、燐酸水素二カリウム等）、燐酸アルカリ金属（例えば、燐酸一カリウム、燐酸一ナトリウム等）又はアンモニア等が挙げられる。  これらのうち、炭酸 アルカリ金属、重炭酸 アルカリ金属、燐酸水素アルカリ金属塩、クエン酸アルカリ金属又はアンモニアが好ましい。
【００２２】
また弱酸と強アルカリから得られる弱塩基性塩を水溶化させて弱塩基を遊離させて使用してもよく、これらの例としては炭酸 カリウム、炭酸 ナトリウム、炭酸 水素カリウム、炭酸 水素ナトリウム、酢酸カリウム、酢酸ナトリウム等が挙げられる。この中でも着色や重合を防ぐ効果の高く、かつ溶媒除去後の濾過による除去の容易さから炭酸 水素ナトリウムが好ましい。
【００２３】
これらの中から、特に取り扱いや入手の容易性より、炭酸ナトリウムを使用することが好ましい。
【００２４】
例えば、残存ニトリル基の加水分解処理は、炭酸ナトリウム濃度を５〜３０重量％、好ましくは、５〜２０重量％に調整した水溶液で行う。水溶液濃度が５重量％未満では、加水分解反応が十分に進みにくく、一方、３０重量％以上の場合は安全性、経済性の面から好ましくない。この時の処理温度及び時間は、７０〜９０℃で１〜３時間の範囲で実施する方法が望ましい。
【００２５】
しかし、弱塩基以外の薬剤、例えば、強塩基である水酸化ナトリウム等のアルカリ金属水酸化物を用いた場合には、加水分解条件が過酷すぎるため反応をコントロールすることが困難である。そのため、ニトリル基が実質的に消失し、やはり、繊維強度及びカーディング工程を満足する繊維を得ることは困難である。
【００２６】
このようにして得られたアクリル系吸湿性繊維の飽和吸湿率が８重量％未満では、十分な吸湿効果は得られず、本発明の目的効果が達成できない。
【００２７】
なお、本発明で実施されるヒドラジン処理及び加水分解処理は、公知のオーバーマイヤー機を用いて行なわれるものである。
【００２８】
本発明におけるアクリル系共重合体は、アクリロニトリルを３５〜９８重量％、スルホン酸基含有モノマー０〜５．０重量％および他のモノマー２〜６５重量％からなる重合体（Ｉ）６０〜９５重量部、ならびに、アクリロニトリル０〜８０重量％、アクリルアミド５〜４０重量％ならびにハロゲンを含有しない他のモノマー０〜７０重量％を含有する重合体（ＩＩ）５〜４０重量部からなり、重合体（Ｉ）と重合体（ＩＩ）の合計量が１００重量部である紡糸原液を用いてなることが好ましく、さらには、重合体（Ｉ）６５〜９０重量部と該重合体（ＩＩ）１０〜３５重量部からなることがより好ましい。
【００２９】
該重合体（ＩＩ）が５重量部未満では、ヒドラジンによる十分な架橋構造が導入されず、その後に加水分解処理を行なっても満足する飽和吸湿率を有した繊維を得ることが困難であり、一方、４０重量部を超えると紡糸時の吸水による相分離が激しくなり繊維構造がポーラスとなってしまい、結果、繊維強度の弱いものとなってしまう傾向がある。
【００３０】
該共重合体（Ｉ）におけるアクリロニトリルの含有量は、３５〜９８重量％が好ましく、４０〜９０重量％がより好ましい。アクリロニトリルの含有量が３５重量％未満であると、風合いがべたつきボリューム感に欠けることとなり、一方、９８重量％を超えると風合にガサツキ感が発生する傾向がある。
【００３１】
該共重合体（Ｉ）におけるスルホン酸基含有モノマーの含有量は０〜５．０重量％が好ましく、０．５〜２．０重量％がより好ましい。５．０重量％を超える場合には、紡糸工程において繊維の膠着が起こる傾向があり好ましくない。
【００３２】
該共重合体（Ｉ）における他のモノマーとしては、塩化ビニル、塩化ビニリデン、臭化ビニル、臭化ビニリデンなどに代表されるハロゲン化ビニルおよびハロゲン化ビニリデン類やアクリル酸、メタクリル酸、イタコン酸あるいはこれらの塩類、アルキルエステル類、酢酸ビニル、２−ヒドロキシエチルメタクリレート、２−ヒドロキシエチルアクリレート、グリシジルメタクリレート、グリシジルアクリレートが挙げられ、特に、酢酸ビニル、アクリル酸メチルが品質及びコストの面で好ましい。また、共重合体（Ｉ）における他のモノマーの含有量は２〜６５重量％が好ましく、５〜５５重量％がより好ましい。２重量％未満では、風合ががさつき、一方、６５重量％を越えると風合がべたつくことでボリューム感に欠ける傾向がある。
【００３３】
特に、重合体（Ｉ）の他のモノマーが塩化ビニル及び／又は塩化ビニリデンである場合に、本発明の効果が顕著である。これまでの検討で、共重合成分に塩化ビニルが６５〜２０重量％含まれているものは、通常のヒドラジン処理では十分な架橋反応が進行しなかった。ところが、重合体（Ｉ）の他のモノマーが塩化ビニル及び又は塩化ビニリデンであっても本発明のようにアクリルアミドをブレンドした紡糸原液を用い得られたアクリル系繊維にヒドラジン処理を行なうことで架橋反応が進行し、さらに、加水分解処理を行なうことで飽和吸湿性を有する繊維が得られることがわかった。
【００３４】
重合体（ＩＩ）におけるアクリロニトリルの含有量は０〜８０重量％、１０〜７０重量％がより好ましい。アクリロニトリルの含有量が８０重量％を超えるとヒドラジンによる十分な架橋構造が導入されず、その後に加水分解処理を行なっても満足する飽和吸湿率を有した繊維を得ることが困難である。
【００３５】
重合体（ＩＩ）におけるアクリルアミドの含有量は５〜４０重量％、８〜３０重量％であることがより好ましい。アクリルアミドの含有量が５重量％未満であれば、ヒドラジンによる十分な架橋構造が導入されず、その後に加水分解処理を行なっても満足する飽和吸湿率を有した繊維を得ることが困難であり、一方、４０重量％を超えると、紡糸時の吸水による相分離が激しくなり繊維構造がポーラスとなってしまい、結果、繊維物性の弱いものとなってしまう傾向がある。
【００３６】
重合体（ＩＩ）におけるハロゲンを含有しない他のモノマーとしては、アクリル酸、メタクリル酸、イタコン酸、あるいはこれらの塩類、アルキルエステル類、酢酸ビニル、２−ヒドロキシエチルメタクリレート、２−ヒドロキシエチルアクリレート、グリシジルメタクリレート、グリシジルアクリレートが挙げられ、特に、酢酸ビニル、アクリル酸メチルが品質及びコストの面で好ましい。また、重合体（ＩＩ）におけるハロゲンを含有しない他のモノマーの含有量は０〜７０重量％が好ましく、１０〜６０重量％がより好ましい。８０重量％を越えると繊維の耐熱性の低下や紡糸工程における繊維の膠着が発生する傾向がある。
【００３７】
このようにして得られたアクリル系吸湿性繊維をカーディングし、続いてスライバー編機にてパイル布帛を作成する。このとき他の素材を混用して用いることもできる。混用する素材としては、最終パイル商品での触感・風合いの点からアクリル繊維またはアクリル系繊維を用いることが好ましい。さらに、パイル生地における本発明アクリル系吸湿性繊維の混率は、７０重量％以上配合することが好ましい。配合量が７０重量％未満であると、パイル生地におけるアクリル系吸湿性繊維のしっとりとした触感・風合いを感じ難くなる傾向があり満足する品質を得られなくなる。
【００３８】
次いで１２０℃でプレポリッシング処理とプレシャーリング処理を行ないパイル長を一定に切り揃えた後、ピンテンター乾燥機を通過させ、同時にパイル裏面にアクリル酸エステル系接着剤でバックコーテイングを行なう。その後、１５５℃のポリッシング、続いてブラッシングを行ない、さらに１３５℃、１２０℃、９０℃でポリッシングとシャーリングを組み合わせ（各工程２回ずつ）、パイル生地表層部のクリンプを除去することで一定のパイル長を持つ立毛布帛を作成するものである。
【実施例】
【００３９】
（Ａ）飽和吸湿率
試料繊維を１０５℃で２時間乾燥させ、重量（Ｗ１）を測定する。次に、該試料を２０℃−６５％ＲＨの恒温室に恒量になるまで入れておき、重量（Ｗ２）を測定し、次式より求めた。
飽和吸湿率（％）＝｛（Ｗ２−Ｗ１）／Ｗ１｝×１００
（Ｂ）カーディング性評価
カーディング性評価用試料繊維２０ｇをカード機へ投入し、開繊性、ピイング性、脱落状態、単繊維切れを以下の基準で目視により３段階で評価を行なった。
【００４０】
○：カード性良好
△：カード性やや不良
×：カード性不良
（Ｃ）パイル布帛の触感評価
作成したパイル布帛に対し、しっとりとした天然毛皮並の風合いという観点から、次の４段階について触感官能評価を行なった。
【００４１】
◎：しっとりとした風合いを有しており極めて天然毛皮に近い触感を与える
○：しっとりとした風合いであって天然毛皮に比較的近い触感を与える
△：しっとり感が十分ではなく天然毛皮並みの触感としてやや劣る
×：しっとり感が不十分であり天然毛皮並みの触感として似つかわしくない
（実施例１）
アクリロニトリル４９．５重量％、塩化ビニル５０重量％、スチレンスルホン酸ナトリウム０．５重量％よりなる重合体（Ｉ）８５重量部に、アクリロニトリル４０重量％、アクリル酸メチル４０重量％、アクリルアミド２０重量％よりなる重合体（ＩＩ）１５重量部をブレンドしたものを紡糸原液とし、得られた単繊維繊度３．３Ｄｔｅｘのアクリル系繊維（クリンプ付与後３８ｍｍにカット）に対し表１の条件に従いヒドラジン架橋処理、アルカリ加水分解処理を実施し、水洗、乾燥の後、得られたアクリル系吸湿性繊維を評価した。さらに、このアクリル系吸湿性繊維を用いパイル布帛を作成した。このときのパイル布帛の最終目付は６００ｇ／ｍ2であり、パイル部の長さは１８ｍｍに切り揃えた。得られたパイル布帛は、しっとりとした風合いであって天然毛皮に比較的近い触感を与えるものであった。
【００４２】
（比較例１）
アクリロニトリル４９．５重量％、塩化ビニル５０重量％、スチレンスルホン酸ナトリウム０．５重量％よりなる重合体（Ｉ）８５重量部に、アクリロニトリル５０重量％、アクリル酸メチル４５％、アクリルアミド５重量よりなる重合体（ＩＩ）１５重量部をブレンドしたものを紡糸原液とし、得られた単繊維繊度３．３Ｄｔｅｘのアクリル系繊維（クリンプ付与後３８ｍｍにカット）に対し表１の条件に従いヒドラジン架橋処理、アルカリ加水分解処理を実施し、水洗、乾燥の後、得られたアクリル系吸湿性繊維を評価した。さらに、このアクリル系吸湿性繊維を用いパイル布帛を作成した。このときのパイル布帛の最終目付は６００ｇ／ｍ2であり、パイル部の長さは１８ｍｍに切り揃えた。得られたパイル布帛は、しっとり感が不十分であり天然毛皮並みの触感として似つかわしくないものであった。
【００４３】
（実施例２〜４、比較例２〜３）
アクリロニトリル４９．５重量％、塩化ビニル５０重量％、スチレンスルホン酸ナトリウム０．５重量％よりなる重合体（Ｉ）７０重量部に、アクリロニトリル４０重量％、アクリル酸メチル４０重量％、アクリルアミド２０重量％よりなる重合体（ＩＩ）３０重量部をブレンドしたものを紡糸原液とし、得られた単繊維繊度３．３Ｄｔｅｘのアクリル系繊維（クリンプ付与後３８ｍｍにカット）に対し表１の条件に従いヒドラジン架橋処理、アルカリ加水分解処理を実施し、水洗、乾燥の後、得られたアクリル系吸湿性繊維を評価した。さらに、これらのアクリル系吸湿性繊維を用いパイル布帛を作成した。このときのパイル布帛の最終目付はすべて６００ｇ／ｍ2であり、パイル部の長さもすべて１８ｍｍに切り揃えた。実施例２〜４で得られたパイル布帛は、しっとりとした風合いを有しており極めて天然毛皮に近い触感を与えるものであったが、比較例２〜３で得られたパイル布帛は、しっとり感が不十分であり天然毛皮並みの触感として似つかわしくないものであった。
【００４４】
（実施例５）
アクリロニトリル９２．７重量％、アクリルアミド７重量％、メタリルスルホン酸ナトリウム０．３重量％よりなる重合体１００重量部を紡糸原液とし、得られた単繊維繊度３．３Ｄｔｅｘのアクリル系繊維（クリンプ付与後３８ｍｍにカット）に対し表１の条件に従いヒドラジン架橋処理、アルカリ加水分解処理を実施し、水洗、乾燥の後、得られたアクリル系吸湿性繊維を評価した。さらに、このアクリル系吸湿性繊維を用いパイル布帛を作成した。このときのパイル布帛の最終目付は６００ｇ／ｍ2であり、パイル部の長さは１８ｍｍに切り揃えた。得られたパイル布帛は、しっとりとした風合いであって天然毛皮に比較的近い触感を与えるものであった。
【００４５】
（比較例４）
アクリロニトリル４９．５重量％、塩化ビニル５０重量％、スチレンスルホン酸ナトリウム０．５重量％よりなる重合体１００重量部を紡糸原液とし、得られた単繊維繊度３．３Ｄｔｅｘのアクリル系繊維（クリンプ付与後３８ｍｍにカット）に対し表１の条件に従いヒドラジン架橋処理、アルカリ加水分解処理を実施し、水洗、乾燥の後、得られたアクリル系吸湿性繊維を評価した。さらに、このアクリル系吸湿性繊維を用いパイル布帛を作成した。このときのパイル布帛の最終目付は６００ｇ／ｍ2であり、パイル部の長さは１８ｍｍに切り揃えた。得られたパイル布帛は、しっとり感が不十分であり天然毛皮並みの触感として似つかわしくないものであった。
【００４６】
（比較例５）
アクリロニトリル４９．５重量％、塩化ビニル５０重量％、スチレンスルホン酸ナトリウム０．５重量％よりなる重合体（Ｉ）８５重量部に、アクリロニトリル５０％、アクリル酸５０重量％よりなる重合体（ＩＩ）１５重量部をブレンドしたものを紡糸原液とし、得られた単繊維繊度３．３Ｄｔｅｘのアクリル系繊維（クリンプ付与後３８ｍｍにカット）に対し表１の条件に従いヒドラジン架橋処理、アルカリ加水分解処理を実施し、水洗、乾燥の後、得られたアクリル系吸湿性繊維を評価した。さらに、このアクリル系吸湿性繊維を用いパイル布帛を作成した。このときのパイル布帛の最終目付は６００ｇ／ｍ2であり、パイル部の長さは１８ｍｍに切り揃えた。得られたパイル布帛は、しっとり感が不十分であり天然毛皮並みの触感として似つかわしくないものであった。
【００４７】
（比較例６〜８）
アクリロニトリル８５重量％、酢酸ビニル１４．７重量％、メタリルスルホン酸ナトリウム０．３重量％よりなる重合体１００重量部を紡糸原液とし、得られた単繊維繊度３．３Ｄｔｅｘのアクリル系繊維（クリンプ付与後３８ｍｍにカット）に対し表１の条件に従いヒドラジン架橋処理、アルカリ加水分解処理を実施し、水洗、乾燥の後、得られたアクリル系吸湿性繊維を評価した。さらに、これらのアクリル系吸湿性繊維を用いパイル布帛を作成した。このときのパイル布帛の最終目付はすべて６００ｇ／ｍ2であり、パイル部の長さもすべて１８ｍｍに切り揃えた。得られたパイル布帛は、いずれもしっとり感が不十分であり天然毛皮並みの触感として似つかわしくないものであった。
【００４８】
【表１】
2006097159.tif 000002